Composition de poudre de polymère thermoplastique adaptée pour la fabrication additive par fusion sélective, dans laquelle la poudre de polymère présente une granulométrie caractérisée par : un diamètre moyen en volume Dv un span inférieur à 1.20, et telle qu’un ratio d est compris entre 0.40 et 0.55, le ratio d étant de formule suivante : dans laquelle d p est la densité apparente de la poudre mesurée selon la norme ISO 787-11:1981 ; et d m est la densité du matériau mesurée sur la poudre après fusion selon la norme ISO 1183-1. Composition selon la revendication 1, dans laquelle le polymère thermoplastique comprend ou est constitué d’un polymère thermoplastique choisi dans le groupe consistant en les polyesters, le chlorure de polyvinyle, le polyacétal, les polyoléfines comme le polypropylène et le polyéthylène, le polystyrène, le polycarbonate, le poly-(N-méthylméthactlumide, PMMI), le polyméthylméthacrylate (PMMA), les ionomères, les polyamides, les élastomères thermoplastiques tels que les polyétherblock amides, les PAEK, et leurs mélanges. Composition selon la revendication 2, dans laquelle le polymère thermoplastique comprend ou est constitué de PA 11, PA 12, polyamide semi-aromatique tel que le PA 11/10T, un PEBA ou un PAEK tel que le PEKK, le PEEK, le PEEK-PEDEK et le PEEK-PEmEK. Composition selon l’une des revendications 1 à 3, comprenant en outre un agent d’écoulement. Composition selon l’une des revendications 1 à 4, dans laquelle la poudre de polymère présente un span inférieur à 1.00. Composition selon la revendication 5, dans laquelle la poudre de polymère présente un span inférieur à 0.90. Composition selon l’une des revendications 1 à 6, dans laquelle la poudre de polymère présente un ratio d compris entre 0.45 et 0.55. Composition selon la revendication 7, dans laquelle la poudre de polymère présente un ratio d compris entre 0.47 et 0.51. Composition selon l’une des revendications 1 à8, dans laquelle la poudre de polymère présente une viscosité inhérente de 0.65 à 1.50, préférentiellement de 0.85 à 1.40, et de manière davantage préférée de 1.00 à 1.30. Procédé de fabrication de la composition de la poudre selon l’une des revendications 1 à 10, comprenant les étapes de : Prépolymérisation du ou des monomères du polymère thermoplastique et granulation subséquente ; Broyage en une poudre ; Tamisage subséquent éventuel de la poudre de prépolymère obtenue ; et Soumission de la poudre de prépolymère obtenue à une polycondensation en phase solide pour obtenir une poudre de polymère. Utilisation de la composition selon l’une des revendications 1 à 9 ou obtenue avec le procédé selon la revendication 10 pour la fabrication d’articles par fabrication additive au moyen de fusion sélective. Utilisation selon la revendication 11, dans laquelle la fabrication additive est choisie parmi le frittage sélectif par laser (Selective Laser Sintering ou SLS), frittage du type Multi Jet Fusion (MJF) et le frittage du type High Speed Sintering (HSS). Article susceptible d’être obtenu par fabrication additive au moyen de fusion sélective de la composition selon l’une des revendications 1 à 9 ou susceptible d’être avec le procédé selon la revendication 10.